Керамическая масса для изготовления стеновых материалов
CERAMIC MASS FOR MANUFACTURING WALL MATERIALS

Изобретение относится к промышленности строительных материалов и касается составов керамических масс для изготовления стеновых материалов: лицевого кирпича, блоков.
Известна керамическая масса, включающая, мас.%: легкоплавкую глину 10,0-25,0; каолин или огнеупорную глину 50,0-75,0; магнийсодержащий материал (тальк) 5,0-25,0; отощитель (шамот) 1,0-25,0 [1].
Задачей изобретения является повышение морозостойкости стеновых материалов, полученных из керамической массы.
Технический результат достигается тем, что керамическая масса для изготовления стеновых материалов, содержащая глину, каолин, тальк, шамот, дополнительно включает разведенное в воде в соотношении 1:1 по массе хозяйственное мыло при следующем соотношении компонентов, мас.%: монтмориллонитовая глина 4,0-6,0; каолин 50,95-55,9; тальк 28,0-30,0; шамот 10,0-15,0; указанное хозяйственное мыло 0,05-0,1.
В таблице приведены составы керамической массы.
Для приготовления керамической массы могут быть использованы глины монтмориллонитовые, включающие Аl-монтмориллонит и Fe-монтмориллонит (нонтронит); каолины любых месторождений.
Компоненты дозируют в требуемых количествах, смешивают и готовят керамическую массу с влажностью 18-26%. Из полученной массы формуют кирпич (блоки), который сушат до влажности не более 6% и обжигают при температуре 1140-1180°С.
Источники информации
1. SU 979297, 1982.